ИЗОЛЯЦИОННЫЕ ФЕТРЫ ИЗ ПОЛИМЕРНЫХ ВОЛОКОН, ПРЕДНАЗНАЧЕННЫЕ ДЛЯ ПРИМЕНЕНИЯ В ЖИЛЫХ И КОММЕРЧЕСКИХ ЗДАНИЯХ

3
3
1. Способный подвергаться сжатию теплоизоляционный фетр из полиэфирных волокон, образованный из спутанных и склеенных из расплава полиэфирных волокон, причем полиэфирные волокна включают 55-85 мас.%, по меньшей мере, одного штапельного волокна и 15-45 мас.%, по меньшей мере, одного связующего волокна, где значение среднего диаметра волокон в интервале от 7,0 до 20,5 мкм и, по меньшей мере, 55 мас.% волокон являются извитыми, и где изоляционный фетр имеет А) значение объемной плотности в несжатом состоянии в интервале 5-15 кг/м, В) значение лямбда в интервале 30-50 мВт/м·К, С) значение показателя лямбда*плотность в интервале от 250 до 550, когда значение лямбда выражено в мВт/м·К и плотность выражена в кг/м, D) значение толщины в несжатом состоянии в интервале 25-300 мм и Е) растягивающее напряжение при разрыве, по меньшей мере, 4 кПа, по меньшей мере, в одном продольном направлении и поперечном направлении.
2. Изоляционный фетр по п.1, где значение среднего диаметра волокон в интервале 9,0-20,5 мкм.
3
3. Изоляционный фетр по п.1 или 2, где полиэфирные волокна включают 55-80 мас.%, по меньшей мере, одного штапельного волокна и 20-45 мас.%, по меньшей мере, одного связующего волокна, где значение среднего диаметра волокон в интервале 12,0-20,5 мкм и где значение объемной плотности фетра в несжатом состоянии в интервале 6-14 кг/м и значение лямбда в интервале 35-50 мВт/м·К.
4. Изоляционный фетр по п.3, где указанное связующее волокно представляет собой многокомпонентное волокно.
5. Изоляционный фетр по п.4, где указанное штапельное волокно представляет собой полиэтилентерефталатное волокно.
6. Изоляционный фетр по п.3, который восстанавливает, по меньшей мере, 70% своей исходной толщины в течение 30 мин после сжатия до толщины, составляющей 25% его исходной толщины, за период 11 дней.
7. Изоляционный фетр по п.6, который восстанавливает, по меньшей мере, 85% своей исходной толщины в течение 30 мин после сжатия до толщины, составляющей 25% его исходной толщины, за период 11 дней.
8. Изоляционный фетр по п.6, где многокомпонентное волокно включает, по меньшей мере, на одной части поверхности полиэфирную смолу с более низкой температурой размягчения и, по меньшей мере, на одной другой части поверхности полиэфирную смолу с более высокой температурой размягчения.
9. Изоляционный фетр по п.1 или 2, где, по меньшей мере, некоторые из волокон содержат поглотитель инфракрасных лучей.
10. Теплоизоляционный фетр по п.9, где поглотитель инфракрасных лучей представляет собой диоксид титана, углеродистый материал или карбонат кальция.
11. Теплоизоляционный фетр по п.1 или 2, в форме плиты со значением толщины в несжатом состоянии в интервале 25-300 мм, где фетр показывает значение консольного провисания 240 мм или менее.
12. Конструкция стены, потолка, крыши или пола, включающая, по меньшей мере, одну основную поверхность, соединенную с каркасной структурой, которая включает, по меньшей мере, две обычно параллельные детали каркаса, причем детали каркаса и указанная, по меньшей мере, одна основная поверхность ограничивают, по меньшей мере, одну полость, где полость по существу заполнена теплоизоляционным фетром из полиэфирных волокон по любому из пп.1-11.
13. Способ изоляции конструкции стены, потолка, крыши или пола, которая содержит одну или несколько полостей, ограниченных, по меньшей мере, одной основной поверхностью, соединенной с каркасной структурой, включающей, по меньшей мере, две обычно параллельных детали каркаса, включающий помещение, по меньшей мере, в одну такую полость теплоизоляционного фетра из полиэфирного волокна по любому из пп.1-11.